(57)【特許請求の範囲】
【請求項１】
床のコーティングに用いられ、以下の成分（Ａ）〜（Ｅ）を必須成分として含み、成分（Ａ）の含有量が２４質量％超５０質量％未満、成分（Ｂ１）の含有量が１０質量％超３５質量％未満、成分（Ｂ２）の含有量が１０質量％以上１５質量％以下、成分（Ｃ）の含有量が１０質量％以上２０質量％未満であり、成分（Ｅ）は、水素引抜型の光重合開始剤を含む、床用コーティング材。
成分（Ａ）：脂環式骨格を有さない２官能（メタ）アクリレート化合物
成分（Ｂ１）：３官能のウレタン（メタ）アクリレートオリゴマー
成分（Ｂ２）：前記成分（Ｂ１）以外の、６官能以上のウレタン（メタ）アクリレートオリゴマー
成分（Ｃ）：メラミン（メタ）アクリレート
成分（Ｄ）：金属酸化物ナノ粒子
成分（Ｅ）：活性エネルギー線重合開始剤
【請求項２】
アルキレンオキサイド鎖を有する３官能（メタ）アクリレート化合物をさらに含有する、請求項１に記載の床用コーティング材。
【請求項３】
前記成分（Ａ）が、１，６−ヘキサンジオールジ（メタ）アクリレート及びネオペンチルグリコールヒドロキシピバリン酸エステルジ（メタ）アクリレートからなる群から選択される何れか１種以上である、請求項１に記載の床用コーティング材。
【請求項４】
前記成分（Ｄ）の金属酸化物が、シリカ及びアルミナからなる群から選択される何れか１種以上である、請求項３に記載の床用コーティング材。
【請求項５】
請求項１記載の床用コーティング材の硬化物を少なくとも一面に有する、床材。
【請求項６】
床上に形成され、請求項１に記載の床用コーティング材が硬化した硬化物で構成される被覆層。
【発明の詳細な説明】
【技術分野】
【０００１】
本発明は、床用コーティング材及び床材に関する。
本出願は米国特許出願第１５／５９４，８０１号（２０１７年５月１５日出願）の優先権を主張しており、当該米国特許出願の全体が参照として本明細書に組み込まれる。
【背景技術】
【０００２】
床の光沢性、防汚性を向上させるために、ワックス仕上げがなされることがある。しかし、ワックスされた床の表面は、被覆層の耐久性が不充分であるため、定期的なメンテナンスが必要であった。また、これらのワックスをベースとしたコーティング及び仕上げは、典型的には希釈溶剤を含むので、溶剤を蒸発させる工程が必要になる。乾燥（溶剤の蒸発）工程では、ワックスコーティングまたは仕上げが完全に乾燥するまで床への立ち入りができないので、特に２４時間営業の店舗等では、乾燥工程によって営業に支障が出る場合があった。
【０００３】
一方、米国特許第６９４３２０１Ｂ、米国特許第８８０８８６３Ｂ、米国特許第５８４３５７６Ｂ、米国特許第７４９８３６２Ｂ、及び”Ｆｉｅｌｄ−Ａｐｐｌｉｅｄ，ＵＶ−Ｃｕｒａｂｌｅ  Ｃｏａｔｉｎｇｓｆｏｒ  Ｃｏｎｃｒｅｔｅ  Ｆｌｏｏｒｉｎｇ”ＪＡＮＵＡＲＹ／ＦＥＢＲＵＡＲＹ／ＭＡＲＣＨ  ２００９  ＲＡＤＴＥＣＨ  ＲＥＰＯＲＴ、Ｐ２５〜Ｐ３２（以下、非特許文献１とする）には、紫外線硬化型の床用コーティング材が開示されている。特に、米国特許第６９４３２０１Ｂ、米国特許第８８０８８６３Ｂ、米国特許第５８４３５７６Ｂ、及び非特許文献１には、紫外線硬化型の床用コーティング材が開示されている。紫外線硬化型の床用コーティング材は、床に塗布された後、紫外線によって硬化される。紫外線硬化型の床用コーティング材が硬化することにより床上に形成された被覆層は、ワックスコーティングまたは仕上げによる被覆層に比べて耐久性に優れている。このため、メンテナンスの回数を低減することができる。さらに、紫外線硬化型の床用コーティング材は溶剤を含まないので、乾燥工程が不要となる。したがって、紫外線硬化型の床用コーティング材は、上述したワックスコーティング及び仕上げの問題点を解決することが期待できる。
【０００４】
床に塗布した紫外線硬化型の床用コーティング材の硬化は、例えば非特許文献１に開示されている可動型の紫外線照射装置によって行われる。具体的には、作業者は、未硬化の床用コーティング材が塗布された領域上で紫外線照射装置を移動させる。この際、床用コーティング材は、選択された所定エネルギー量の紫外線の照射によって硬化する。作業者は、未硬化の床用コーティング材が塗布された領域で上述した作業を繰り返し行うことで、未硬化の床用コーティング材が塗布された残りの領域を順次硬化させていく。
【発明の概要】
【０００５】
ところで、紫外線照射装置が通過した領域には、紫外線が十分に照射されるため、床用コーティング材は十分に硬化する。一方で、紫外線照射装置から紫外線が僅かに漏れることがしばしば生じる。そして、紫外線照射装置から漏れた紫外線は、床用コーティング材を十分に硬化させることができない。このため、紫外線照射装置からの紫外線の漏れによって、床用コーティング材が硬化した領域と未硬化の領域との境界が形成される。このような領域には、ジッパーライン(Zipper line)、あるいはジッパーマーク(Zipper marks)などと称されるジッパーあるいは縫い目のような跡（以下、このような跡を「ジッパーライン」と総称する）が残る場合があった。そして、このような跡は、床の審美性及び外観を損なってしまうという問題があった。
【０００６】
このため、ジッパーラインの発生を排除することができる技術が求められていた。それに加えて、床に塗布される床用コーティング材には、さらなる性能及び耐久性の向上が求められていた。
【０００７】
このように、ジッパーラインの発生を排除することができ、かつ改善された性能及び耐久性を有する、新規かつ改良された床用コーティング材及び床材が求められている。
【０００８】
本発明のある観点によれば、床のコーティングに用いられ、以下の成分（Ａ）〜（Ｅ）を必須成分として含み、成分（Ａ）の含有量が２４質量％超５０質量％未満、成分（Ｂ１）の含有量が１０質量％超３５質量％未満、成分（Ｂ２）の含有量が１０質量％以上１５質量％以下、成分（Ｃ）の含有量が１０質量％以上２０質量％未満であり、成分（Ｅ）は、水素引抜型の光重合開始剤を含む、床用コーティング材が提供される。
成分（Ａ）：脂環式骨格を有さない２官能（メタ）アクリレート化合物
成分（Ｂ１）：３官能のウレタン（メタ）アクリレートオリゴマー
成分（Ｂ２）：成分（Ｂ１）以外の、６官能以上のウレタン（メタ）アクリレートオリゴマー
成分（Ｃ）：メラミン（メタ）アクリレート
成分（Ｄ）：金属酸化物ナノ粒子
成分（Ｅ）：活性エネルギー線重合開始剤
【０００９】
ここで、アルキレンオキサイド鎖を有する３官能（メタ）アクリレート化合物をさらに含有してもよい。
【００１０】
また、成分（Ａ）が、１，６−ヘキサンジオールジ（メタ）アクリレート及びネオペンチルグリコールヒドロキシピバリン酸エステルジ（メタ）アクリレートからなる群から選択される何れか１種以上であってもよい。
【００１１】
また、成分（Ｄ）の金属酸化物が、シリカ及びアルミナからなる群から選択される何れか１種以上であってもよい。
【００１２】
本発明の他の観点によれば、上記の床用コーティング材を有する、床材が提供される。
【００１３】
本発明の他の観点によれば、床上に形成され、上記の床材で構成される被覆層が提供される。
【発明の効果】
【００１４】
以上説明したように本発明の一実施形態による床用コーティング材は、上述した組成を有する。このため、床用コーティング材を硬化させた際にジッパーラインの発生が排除される。さらに、床用コーティング材の硬化物の耐久性及び性能が向上する。
【図面の簡単な説明】
【００１５】
【図１】ジッパーラインの発生状況を説明するための説明図である。
【発明を実施するための形態】
【００１６】
以下に添付図面を参照しながら、本発明の好適な実施の形態について詳細に説明する。
【００１７】
<１．ジッパーラインが発生する状況>
本実施形態に係る床用コーティング材の目的の一つは、ジッパーラインの発生を排除することである。そこで、まず、図１に基づいて、ジッパーラインが発生する状況について簡単に説明する。
【００１８】
図１は、床面の平面図であり、領域１０、２０には、未硬化の床用コーティング材（紫外線硬化型の床用コーティング材）が塗布されている。作業者は、まず、領域１０上の床用コーティング材を硬化させるために、領域１０上で紫外線照射装置を矢印Ａ方向に移動させる。この際、紫外線照射装置からは紫外線が床用コーティング材に向けて照射される。これにより、領域１０内の床用コーティング材が十分に硬化する。領域１０内の床用コーティング材が硬化する一方で、紫外線照射装置からは紫外線が僅かに漏れるので、領域３０内の床用コーティング材に紫外線が照射される。しかし、紫外線照射装置から漏れた紫外線が照射された領域４０では、床用コーティング材が十分に硬化しない。したがって、床用コーティング材が十分に硬化した領域１０（硬化部分）と、紫外線照射装置から紫外線が直接照射されていない領域２０ａとの境界にあたる領域４０には、ジッパーライン５０が発生する。本実施形態によれば、このようなジッパーライン５０の発生を抑制することができる。以下、本実施形態について詳細に説明する。
【００１９】
<２．床用コーティング材>
つぎに、本実施形態に係る床用コーティング材の組成について説明する。本実施形態に係る床用コーティング材は、床のコーティングに用いられるものであり、以下の成分（Ａ）〜（Ｅ）を必須成分として含む。
【００２０】
成分（Ａ）：脂環式骨格を有さない２官能（メタ）アクリレート化合物
成分（Ｂ１）：３官能以上のウレタン（メタ）アクリレートオリゴマー
成分（Ｂ２）：成分（Ｂ１）以外の、６官能以上のウレタン（メタ）アクリレートオリゴマー
成分（Ｃ）：メラミン（メタ）アクリレート
成分（Ｄ）：金属酸化物ナノ粒子
成分（Ｅ）：活性エネルギー線重合開始剤
【００２１】
床用コーティング材は、さらにアルキレンオキサイド鎖を有する３官能（メタ）アクリレート化合物（成分（Ｆ））を含有することが好ましい。この場合、本実施形態の効果がより効果的に得られる。
【００２２】
成分（Ａ）は、脂環式骨格を有しない２官能（メタ）アクリレート化合物である。成分（Ａ）は、主骨格に（メタ）アクリレート構造が２つ以上結合した構造を有する。ここで、成分（Ａ）の主骨格は、脂環式骨格を有しなければどのような構造を有していても良い。例えば、成分（Ａ）の主骨格は、鎖状の脂肪族骨格を含んでいても良いし、芳香族骨格を含んでいても良い。主骨格は、これらの骨格を両方含んでいても良い。鎖状の脂肪族骨格は、直鎖状であっても、分岐状であってもよい。また、鎖状の脂肪族骨格は、単結合のみ有していてもよいし、不飽和結合を有していても良い。また、芳香族骨格は、複数の芳香環が単結合または炭化水素基を介して連結した構造を有していても良いし、複数の芳香環が縮合した構造を有していても良い。成分（Ａ）は、鎖状の脂肪族骨格を含んでいることが好ましい。また、主骨格を構成する炭化水素の一部は、置換基で置換されていても良い。このような置換基としては、例えば、水酸基、エーテル、カルボニル基等が挙げられる。
【００２３】
成分（Ａ）は、具体的には、１，６−ヘキサンジオールジ（メタ）アクリレート及びネオペンチルグリコールヒドロキシピバリン酸エステルジ（メタ）アクリレートからなる群から選択される何れか１種以上であることが好ましい。成分（Ａ）は、これらのうち何れか１種で構成されていてもよく、両方で構成されていても良い。この場合、本実施形態の効果がより効果的に得られる。
【００２４】
成分（Ａ）の含有量は、床用コーティング材の総質量に対して２４質量％超５０質量％未満となる。成分（Ａ）の含有量はこの範囲内の値となる場合に、本実施形態の効果が得られる。成分（Ａ）の含有量の下限値は２５質量％以上であることが好ましい。
【００２５】
成分（Ｂ１）は、３官能以上のウレタン（メタ）アクリレートオリゴマーである。すなわち、成分（Ｂ１）は、主骨格に（メタ）アクリレート構造が３つ以上結合した構造を有する。主骨格は、複数のウレタンアクリレートモノマーが重合した構造を有する。主骨格は、ウレタン結合の他、脂肪族骨格を含んでいても良いし、芳香族骨格を含んでいても良い。主骨格は、脂肪族骨格及び芳香族骨格を両方含んでいても良い。脂肪族骨格は、鎖状であっても、環状であってもよい。鎖状の脂肪族骨格は、直鎖状であっても、分岐状であってもよい。また、鎖状の脂肪族骨格は、単結合のみ有していてもよいし、不飽和結合を有していても良い。また、芳香族骨格は、複数の芳香環が単結合または炭化水素基を介して連結した構造を有していても良いし、複数の芳香環が縮合した構造を有していても良い。主骨格は、ウレタン結合の他、脂肪族骨格を有していることが好ましい。また、主骨格を構成する炭化水素の一部は、置換基で置換されていても良い。このような置換基としては、例えば、水酸基、エーテル、カルボニル基等が挙げられる。
【００２６】
成分（Ｂ１）の質量平均分子量は１０００以上４０００以下であることが好ましい。この場合、本実施形態の効果がより効果的に得られる。
【００２７】
成分（Ｂ１）の含有量は、床用コーティング材の総質量に対して１０質量％超３５質量％未満である。成分（Ｂ１）の含有量はこの範囲内の値となる場合に、本実施形態の効果が得られる。成分（Ｂ１）の含有量の下限値は１２質量％以上であることが好ましい。成分（Ｂ１）の上限値は３０質量％以下であることが好ましい。
【００２８】
成分（Ｂ２）は、成分（Ｂ１）以外の、６官能以上のウレタン（メタ）アクリレートオリゴマーである。すなわち、成分（Ｂ２）は、主骨格に（メタ）アクリレート構造が６つ以上結合した構造を有する。主骨格は、複数のウレタンアクリレートモノマーが重合した構造を有する。主骨格は、ウレタン結合の他、脂肪族骨格を含んでいても良いし、芳香族骨格を含んでいても良い。主骨格は、脂肪族骨格及び芳香族骨格を両方含んでいても良い。脂肪族骨格は、鎖状であっても、環状であってもよい。鎖状の脂肪族骨格は、直鎖状であっても、分岐状であってもよい。また、鎖状の脂肪族骨格は、単結合のみ有していてもよいし、不飽和結合を有していても良い。また、芳香族骨格は、複数の芳香環が単結合または炭化水素基を介して連結した構造を有していても良いし、複数の芳香環が縮合した構造を有していても良い。主骨格は、ウレタン結合の他、脂肪族骨格を有していることが好ましい。また、主骨格を構成する炭化水素の一部は、置換基で置換されていても良い。このような置換基としては、例えば、水酸基、エーテル、カルボニル基等が挙げられる。
【００２９】
成分（Ｂ２）の質量平均分子量は１０００以上４０００以下であることが好ましい。この場合、本実施形態の効果がより効果的に得られる。
【００３０】
成分（Ｂ２）の含有量は、本実施形態の効果を損なわない範囲内であれば特に制限されないが、床用コーティング材の総質量に対して１０質量％以上１５質量％以下であることが好ましい。成分（Ｂ２）の含有量がこの範囲内の値となる場合に、本実施形態の効果がより効果的に得られる。
【００３１】
成分（Ｃ）は、メラミン（メタ）アクリレートである。すなわち、成分（Ｃ）は、主骨格に（メタ）アクリレート構造が１つ以上結合した構造を有する。主骨格は、メラミン骨格を有する。主骨格は、メラミン骨格の他、脂肪族骨格を含んでいても良いし、芳香族骨格を含んでいても良い。主骨格は、脂肪族骨格及び芳香族骨格を両方含んでいても良い。脂肪族骨格は、鎖状であっても、環状であってもよい。鎖状の脂肪族骨格は、直鎖状であっても、分岐状であってもよい。また、鎖状の脂肪族骨格は、単結合のみ有していてもよいし、不飽和結合を有していても良い。また、芳香族骨格は、複数の芳香環が単結合または炭化水素基を介して連結した構造を有していても良いし、複数の芳香環が縮合した構造を有していても良い。主骨格は、メラミン骨格の他、脂肪族骨格を有していることが好ましい。また、主骨格を構成する炭化水素の一部は、置換基で置換されていても良い。このような置換基としては、例えば、水酸基、エーテル、カルボニル基等が挙げられる。
【００３２】
成分（Ｃ）の含有量は、床用コーティング材の総質量に対して１０質量％以上２０質量％未満である。成分（Ｃ）の含有量はこの範囲内の値となる場合に、本実施形態の効果が得られる。成分（Ｃ）の好ましい上限値は１５質量％以下である。
【００３３】
成分（Ｄ）は、金属酸化物ナノ粒子である。つまり、粒子径（直径）がナノオーダーの金属酸化物粒子である。成分（Ｄ）を構成する金属酸化物は、シリカ及びアルミナからなる群から選択される何れか１種以上であることが好ましい。この場合、本実施形態の効果がより効果的に得られる。
【００３４】
成分（Ｄ）の含有量は、本実施形態の効果を損なわない範囲内であれば特に制限されないが、床用コーティング材の総質量に対して１質量％以上６質量％以下程度であることが好ましい。成分（Ｄ）の含有量がこの範囲内の値となる場合に、本実施形態の効果がより効果的に得られる。
【００３５】
成分（Ｅ）は、活性エネルギー線重合開始剤である。成分（Ｅ）は、活性エネルギー線重合開始剤として、少なくとも水素引抜型の光重合開始剤を含有する。これにより、本実施形態の効果がより効果的に得られる。水素引抜型の光重合開始剤は、単独の成分によって機能するものであっても、複数種類の成分によって機能するものであってもよい。水素引抜型の光重合開始剤の例としては、ベンゾフェノン、ｏ−ベンゾイル安息香酸メチル−４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルペルオキシカルボニル）ベンゾフェノン、３，３’−ジメチル−４−メトキシベンゾフェノン等のベンゾフェノン系化合物；２−イソプロピルチオキサントン、２，４−ジメチルチオキサントン、２，４−ジエチルチオキサントン、２，４−ジクロロチオキサントン等のチオキサントン系化合物；ミヒラーケトン、４，４’−ジエチルアミノベンゾフェノン等のアミノベンゾフェノン系化合物；１０−ブチル−２−クロロアクリドン、２−エチルアンスラキノン、９，１０−フェナンスレンキノン、カンファーキノン、フェニルグリオキシリックアシッドメチル エステル、オシキ−フェニル−アセチックアシッド２−［２−オキソ−２−フェニル−アセトキシ−エトキシ］−エチルエステルとオキシ−フェニル−アセチックアシッド２−［２−ヒドロキシ−エトキシ］−エチルエステルの混合物等が挙げられる。成分（Ｅ）は、水素引抜型の光重合開始剤以外の他の活性エネルギー線重合開始剤をさらに含有してもよい。他の活性エネルギー線重合開始剤の種類は特に問わず、エネルギー線が照射された際に活性化し、成分（Ａ）〜（Ｃ）、（Ｆ）の重合を開始させるものであればどのようなものであってもよい。ここで、エネルギー線は、例えば光であるが、電子線などであっても良い。
【００３６】
成分（Ｅ）の含有量は、本実施形態の効果を損なわない範囲内であれば特に制限されないが、床用コーティング材の総質量に対して２質量％以上６質量％以下程度であることが好ましい。成分（Ｅ）の含有量がこの範囲内の値となる場合に、本実施形態の効果がより効果的に得られる。ここで、床用コーティング材は、成分（Ｅ）以外の硬化剤、例えば熱重合開始剤を含んでも良い。熱重合開始剤の例としては、有機過酸化物、アゾ化合物などが挙げられる。有機過酸化物の例としては、ケトンパーオキシド類、ジアシルパーオキシド類（過酸化ベンゾイルなど）、ハイドロパーオキシド類、ジアルキルパーオキシド類、パーオキシケタール類、アルキルパーエステル類、パーカーボネート類などが挙げられる。アゾ化合物の例としては、アゾビスイソブチロニトリル（ＡＩＢＮ）、アゾビス−２，４−ジメチルバレロニトリル、２，２’−アゾビス（イソ酪酸）ジメチルなどが挙げられる。床用コーティング材が成分（Ｅ）以外の硬化剤を含む場合、成分（Ｅ）及び成分（Ｅ）以外の硬化剤の全含有量は、床用コーティング材の総質量に対して２質量％以上６質量％以下程度であることが好ましい。
【００３７】
成分（Ｆ）は、主骨格に（メタ）アクリレート構造が３つ結合した構造を有する。ここで、成分（Ｆ）の主骨格は、アルキレンオキサイド鎖を有する。主骨格は、さらに芳香族骨格を含んでいても良い。芳香族骨格は、複数の芳香環が単結合または炭化水素基を介して連結した構造を有していても良いし、複数の芳香環が縮合した構造を有していても良い。また、主骨格を構成する炭化水素の一部は、置換基で置換されていても良い。このような置換基としては、例えば、水酸基、カルボニル基等が挙げられる。成分（Ｆ）は、例えば、エトキシ化（９）トリメチロールプロパントリアクリレートであってもよい。
【００３８】
成分（Ｆ）の含有量は、本実施形態の効果を損なわない範囲内であれば特に制限されないが、床用コーティング材の総質量に対して１２質量％以上１６質量％以下程度であることが好ましい。成分（Ｆ）の含有量がこの範囲内の値となる場合に、本実施形態の効果がより効果的に得られる。特に、床用コーティング材に成分（Ｆ）を添加する事で、床用コーティング材の硬化物の柔軟性が高くなり、床用コーティング材の硬化時の収縮量を低減することができる。
【００３９】
なお、床用コーティング材には、本実施形態の効果を損なわない範囲で各種の添加剤を添加しても良い。このような添加剤としては、例えば湿潤剤（Ｗｅｔｔｉｎｇ  ａｄｄｉｔｉｖｅ）、脱泡剤（ｄｅｆｏａｍｅｒ）等が挙げられる。
【００４０】
<３．床用コーティング材の適用例>
（３−１．適用例１）
次に、床用コーティング材の適用例について説明する。適用例１では、床に床用コーティング材を塗布する。ついで、可動型の紫外線照射装置を用いて床上の床用コーティング材を硬化させる。これにより、床上に床用コーティング材の硬化物で構成される被覆層が形成される。可動型の紫外線照射装置を用いて床上の床用コーティング材を硬化させる際、光の漏れが発生する場合がある。このような光の漏れが発生した場合、硬化の経路に隣接する領域には紫外線が偶発的に照射され、この領域上の床用コーティング材が部分的に硬化する。ガラス転移点が高い成分が存在する場合、このような意図的でない紫外線の照射がなされている間、硬い表面膜が成長し、当該領域において膜の収縮が生じる。しかしその後、通常の状況であれば、紫外線照射装置によって新たな硬化の経路が形成され、未硬化の及び「部分的に硬化した」領域に意図的な紫外線の照射がなされる。そして、未硬化の領域でも膜の収縮が生じる。意図的でない硬化領域と意図的な硬化領域とにおける収縮の違いによってジッパーまたはジッパーラインと呼ばれる表面欠陥が生じる。上述した床用コーティング材によれば、ジッパーラインの発生が排除される。したがって、作業者は、紫外線照射装置から漏れる紫外線による欠陥を気にすることなく、作業を続けることができる。さらに、床用コーティング材の硬化物からなる被覆層は、優れた耐久性を有する。つまり、床及び被覆層からなる床材では、ジッパーラインの発生が抑制されており、かつ、高い耐久性が実現される。
【００４１】
（３−２．適用例２）
適用例２は、床パネルに床用コーティング材を塗布、硬化させる。具体的には、まず、床材に床用コーティング材を塗布する。ついで、床材上の床用コーティング材を硬化させる。硬化に使用される紫外線照射装置は特に制限されないが、床材が大きい場合には、上述した可動型の紫外線照射装置を用いても良い。この場合、紫外線漏れが生じうるが、ジッパーラインの発生は抑制される。
【実施例】
【００４２】
<１．床用コーティング材の準備>
次に、本実施形態の実施例を説明する。本実施例では、以下に列挙する材料を表１に示す質量比で混合することで、実施例１〜６、比較例１〜１０に係る床用コーティング材を準備した。
【００４３】
表１中、「Ｍｉｒａｍｅｒ  Ｍ２１０」、「Ｍｉｒａｍｅｒ  Ｍ２００」（いずれもＭｉｗｏｎ  Ｓｐｅｃｉａｌｔｙ  Ｃｈｅｍｉｃａｌ社製）は、成分（Ａ）に相当する。具体的には、「Ｍｉｒａｍｅｒ  Ｍ２１０」は、ネオペンチルグリコールヒドロキシピバリン酸エステルジアクリレートであり、「Ｍｉｒａｍｅｒ  Ｍ２００」は、１，６−ヘキサンジオールジアクリレートである。
【００４４】
「ＳＲ８３３」（ＳＡＲＴＯＭＥＲ社製）は、脂環式骨格を有する２官能（メタ）アクリレート化合物（成分（Ａ’））である。具体的には、「ＳＲ８３３」は、トリシクロデカンジメタノールジアクリレートである。
【００４５】
「Ｐｈｏｔｏｍｅｒ  ６０１０」（ＩＧＭ  Ｒｅｓｉｎ社製）は成分（Ｂ１）に相当し、「Ｍｉｒａｍｅｒ  ＰＵ６１０」（Ｍｉｗｏｎ  Ｓｐｅｃｉａｌｔｙ  Ｃｈｅｍｉｃａｌ社製）は成分（Ｂ２）に相当する。「Ｐｈｏｔｏｍｅｒ  ６０１０」及び「Ｍｉｒａｍｅｒ  ＰＵ６１０」の質量平均分子量は１８００である。「Ｍｉｒａｍｅｒ  ＳＣ９６１０」（Ｍｉｗｏｎ  Ｓｐｅｃｉａｌｔｙ  Ｃｈｅｍｉｃａｌ社製）は成分（Ｃ）に相当する。
【００４６】
「Ｎａｎｏｂｙｋ  ３６０２」（ＢＹＫ社製）は成分（Ｄ）に相当する。「Ｄａｒｏｃｕｒ  ＭＢＦ」（ＢＡＳＦ社製）は成分（Ｅ）に相当する。ここで、「Ｄａｒｏｃｕｒ  ＭＢＦ」は、水素引抜型の光重合開始剤である。「Ｄａｒｏｃｕｒ  １１７３」（ＢＡＳＦ社製）はアセトフェノン系の光重合開始剤（成分（Ｅ’））である。
【００４７】
また、「ＳＲ５０２」（ＳＡＲＴＯＭＥＲ社製）は、成分（Ｆ）に相当する。具体的には、「ＳＲ５０２」は、エトキシ化トリメチロールプロパントリアクリレート（分子中のＥＯ鎖繰り返し数の合計＝９）である。
【００４８】
「Ｔｅｇｏ  Ｗｅｔ  ２７０」及び「Ｔｅｇｏ  Ａｉｒｅｘ  ９２０」（いずれもＥｖｏｎｉｋ社製）は添加剤である。具体的には、「Ｔｅｇｏ  Ｗｅｔ  ２７０」は湿潤剤であり、「Ｔｅｇｏ  Ａｉｒｅｘ  ９２０」は脱泡剤である。
【００４９】
【表１】
0006858880.tif 000002
【００５０】
<２．評価試験>
以下の各種評価試験を行うことで、各床用コーティング材を評価した。
【００５１】
（２−１．鉛筆硬度）
鉛筆硬度をＡＳＴＭ  Ｄ３３６３に準拠して評価した。まず、塗膜試験片を準備した。具体的には、表１に示す床用コーティング材をビニルコンポジットタイルに厚さ３ｍｉｌになるように塗布した。ついで、Ｊｅｌｉｇｈｔ製ＥＸ４１２の光照射装置を用いて、６８２ｍＪ／ｃｍ２の紫外線を床用コーティング材に照射した。これにより、床用コーティング材を硬化させた。以上の工程により、塗膜試験片を作製した。ついで、塗膜試験片を４５゜の角度で種々の硬度の鉛筆で引っかき、塗膜層に破れが生じたときの鉛筆の硬度数値を鉛筆硬度とした。この試験では、６Ｈ以上が良（ｇｏｏｄ）となる。評価結果を表１に示す。
【００５２】
（２−２．密着性）
密着性をＡＳＴＭ  Ｄ３３５９に準拠して評価した。まず、「２−１．鉛筆硬度」と同様の方法で塗膜試験片を準備した。ついで、塗膜試験片を１ｍｍ間隔の格子状に切って１００個の１ｍｍ×１ｍｍの升目を形成した。形成された格子に接着性テストテープを強く貼り付けてから急激に１８０゜の角度ではがす動作を３回繰り返した後、格子の状態を確認し、その結果を次の基準に従って評価した。
【００５３】
５Ｂ：端部及び格子内にともに剥離なし。
４Ｂ：端部で弱く剥離あり（剥離面積が格子総面積の５％未満）。
３Ｂ：端部に剥離及び破れが若干見える（剥離面積が格子総面積の１５％未満）。
２Ｂ：端部及び格子内に剥離及び破れがかなり見える（剥離面積が格子総面積の３５％未満）。
１Ｂ：リボン状の大きな剥離あり（剥離された面積が格子総面積の３５〜６５％範囲）。
０Ｂ：粘着力が弱い（剥離面積が格子の総面積の６５％超過）。
【００５４】
そして、４Ｂ以上を良（Ｇｏｏｄ）とした。結果を表１にまとめて示す。
【００５５】
（２−３．６０°グロス）
６０°グロスをＡＳＴＭ  Ｄ５２３に準拠して評価した。まず、「２−１．鉛筆硬度」と同様の方法で塗膜試験片を準備した。ついで、光沢計を用いて塗膜試験片の６０°グロスを測定した。すなわち、入射角と受光角をそれぞれ６０゜に設定し、６０°グロスを測定した。ついで、得られた結果を基準面の光沢度（１００）の百分率で表示した。
【００５６】
（２−４．耐溶剤性）
まず、「２−１．鉛筆硬度」と同様の方法で塗膜試験片を準備した。ついで、メチルエチルケトン（ＭＥＫ）を染み込ませたコットンを塗膜試験片の表面上で２００往復させた。ついで、当該耐溶剤性試験の前後で６０°グロスを測定した。ついで、グロス差（△Ｇ）及び以下の評価基準に基づいて、耐溶剤性を評価した。
【００５７】
３：△Ｇ<３（Ｅｘｃｅｌｌｅｎｔ（優））
２：３≦△Ｇ<５（Ｇｏｏｄ（良））
１：５≦△Ｇ（Ｂａｄ（不可））
【００５８】
（２−５．耐摩耗性）
Ｓｕｔｈｅｒｌａｎｄ（登録商標）  Ｉｎｋ  Ｒｕｂ  Ｔｅｓｔｅｒを用いて、耐摩耗性を評価した。まず、「２−１．鉛筆硬度」と同様の方法で塗膜試験片を準備した。ついで、２ポンドの荷重に取り付けられた＃００００スチールウールを塗膜試験片の表面上で１００往復させた。ついで、当該摩耗試験の前後で６０°グロスを測定した。グロス差（△Ｇ）及び以下の評価基準に基づいて、耐摩耗性を評価した。
【００５９】
３：△Ｇ<３（Ｅｘｃｅｌｌｅｎｔ（優））
２：３≦△Ｇ<５（Ｇｏｏｄ（良））
１：５≦△Ｇ（Ｂａｄ（不可））
【００６０】
（２−６．ジッパーライン）
床用コーティング材をビニルコンポジットタイル（６×１２インチ）に厚さ３ｍｉｌになるように塗布した。ついで、光照射装置（Ｊｅｌｉｇｈｔ社製ＥＸ４１２）を、タイルの半分の領域で移動させた。１０分後、残りの半分の領域で光照射装置を移動させた。ついで、以下の評価基準でジッパーラインについて評価した。
【００６１】
３：  ジッパーラインなし
１：  ジッパーラインあり
【００６２】
<３．評価>
表１によれば、本実施形態の要件を満たす実施例１〜６では、ジッパーラインが発生せず、かつ、耐久性（具体的には、鉛筆硬度、密着性、耐溶剤性、及び耐摩耗性）に優れていた。また、グロスについても問題ない値が得られた。これに対し、比較例１〜１０では、ジッパーラインが発生するか、あるいは耐久性に劣っていた。
【００６３】
具体的には、比較例１には、成分（Ｂ１）が含まれていない。さらに、比較例１では、成分（Ｃ）の含有量が２０質量％以上となっている。このため、耐溶剤性及び耐摩擦性が劣っていた。比較例２では、成分（Ｂ１）の含有量が１０質量％以下となっている。このため、耐摩擦性が劣っていた。比較例３には、成分（Ｂ２）が含まれていない。さらに、成分（Ｃ）の含有量が２０質量％以上となっている。このため、耐溶剤性が劣っていた。比較例４には、成分（Ｄ）が含まれていない。このため、耐溶剤性及び耐摩擦性が劣っていた。比較例５〜７では、成分（Ａ）の含有量が２４質量％以下となっている。このため、ジッパーラインが発生した。なお、比較例６、７によれば、成分（Ａ）の不足分を補うために成分（Ａ’）、つまり脂環式骨格を有するアクリレート化合物を使用しても効果の改善は見られなかった。比較例８では、光重合開始剤が水素引抜型ではないので、耐溶剤性が劣っており、かつジッパーラインが発生した。比較例９では、成分（Ｂ１）の含有量が３５質量％以上となっている。さらに、比較例９には、成分（Ｃ）が含まれていない。このため、鉛筆硬度が劣っていた。比較例１０では、成分（Ｂ１）の含有量が１０質量％以下となっており、かつ、成分（Ｃ）の含有量が２０質量％以上となっている。このため、耐溶剤性が劣っていた。
【００６４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
0006858880.tif 000003